СПОСОБ ИЗГОТОВЛЕНИЯ ПРЕДМЕТОВ ИЗ СПЛАВОВ ДРАГОЦЕННЫХ МЕТАЛЛОВ

2
1. Способ изготовления предмета из биосовместимого сплава драгоценного металла, сделанного из сплава драгоценного металла, причем способ содержит стадию (100) формирования предмета из биосовместимого сплава драгоценного металла в технологической камере (11) и стадию, по меньшей мере во время упомянутого формирования, (101) обеспечения технологического газа заданного состава в технологической камере (11), отличающийся тем, что технологический газ имеет содержание воды менее 0,005 кг НО на кг технологического газа и содержание кислорода менее 5%.
2. Способ по п.1, в котором стадия формирования содержит стадии (102) совместного расплавления сплавляемых элементов с образованием сплава драгоценного металла и (103) литья расплавленных сплавляемых элементов сплава драгоценного металла.
3. Способ по п.1 или 2, в котором стадия формирования содержит стадию (111) последующей обработки сплава драгоценного металла в технологической камере (11) для формирования предмета из биосовместимого сплава драгоценного металла.
4. Способ по п.1 или 2, в котором стадия обеспечения технологического газа содержит стадию (104) выжигания кислорода, присутствующего в технологической камере (11), с использованием пламени (19), которое подпитывают углеводородсодержащим газом.
5. Способ по п.3, в котором стадия обеспечения технологического газа содержит стадию (104) выжигания кислорода, присутствующего в технологической камере (11), с использованием пламени (19), которое подпитывают углеводородсодержащим газом.
6. Способ по п.1 или 2, в котором стадия обеспечения технологического газа содержит стадию высушивания технологического газа с использованием обезвоживающего средства (21).
7. Способ по п.3, в котором стадия обеспечения технологического газа содержит стадию высушивания технологического газа с использованием обезвоживающего средства (21).
8. Способ по п.2, дополнительно содержащий стадию откачивания газа из литейной формы (15), и при этом стадия литья содержит стадию по меньшей мере частичного заполнения литейной формы (15) расплавленными сплавляемыми элементами.
9. Способ по п.3, дополнительно содержащий стадию откачивания газа из литейной формы (15), и при этом стадия литья содержит стадию по меньшей мере частичного заполнения литейной формы (15) расплавленными сплавляемыми элементами.
10. Способ по п.8, дополнительно содержащий стадию пропускания потока инертного газа (8) через литейную форму (15).
11. Способ по п.10, в котором инертный газ (8) содержит технологический газ, отведенный из технологической камеры (11).
12. Способ по п.10 или 11, дополнительно содержащий стадию предварительного нагревания инертного газа (8) в камере (17) подогревателя, размещенной в промежутке между тиглем (13) для расплавления сплавляемых элементов и литейной формой (15).
13. Способ по п.2, в котором стадия литья содержит стадию охлаждения отлитого сплава драгоценного металла в технологическом газе без воздействия на него окружающего воздуха.
14. Способ по п.3, в котором стадия литья содержит стадию охлаждения отлитого сплава драгоценного металла в технологическом газе без воздействия на него окружающего воздуха.
15. Способ по п.3, в котором стадия последующей обработки содержит пайку и/или сварку сплава драгоценного металла.
16. Способ по п.15, в котором пайку выполняют с использованием мягкого припоя, который изготавливают как мягкий припой в технологическом газе в технологической камере.
17. Предмет из биосовместимого сплава драгоценного металла, отличающийся тем, что этот предмет из биосовместимого сплава драгоценного металла изготовлен согласно способу по любому из предшествующих пунктов, и объем предмета из биосовместимого сплава драгоценного металла имеет содержание кислорода менее 5 мкг/г, предпочтительно менее 3 мкг/г, а более предпочтительно менее 1 мкг/г; и содержание водорода менее 0,05 мкг/г, предпочтительно менее 0,01 мкг/г, а более предпочтительно менее 0,005 мкг/г.
18. Предмет из биосовместимого сплава драгоценного металла по п.17, причем предмет из биосовместимого сплава драгоценного металла содержит по меньшей мере 2% Ag.
19. Предмет из биосовместимого сплава драгоценного металла по п.17 или 18, причем предмет из биосовместимого сплава драгоценного металла представляет собой сплав золота с пробой выше 14 карат.
20. Предмет из биосовместимого сплава драгоценного металла по п.17 или 18, причем биосовместимый сплав драгоценного металла представляет собой сплав серебра.
21. Предмет из биосовместимого сплава драгоценного металла по п.17 или 18, причем поверхностный слой предмета из биосовместимого сплава драгоценного металла имеет содержание кислорода менее 30 мкг/г, предпочтительно менее 20 мкг/г, а более предпочтительно менее 10 мкг/г; и содержание водорода менее 3 мкг/г, предпочтительно менее 2 мкг/г, а более предпочтительно менее 1 мкг/г.
22. Предмет из биосовместимого сплава драгоценного металла по п.19, причем поверхностный слой предмета из биосовместимого сплава драгоценного металла имеет содержание кислорода менее 30 мкг/г, предпочтительно менее 20 мкг/г, а более предпочтительно менее 10 мкг/г; и содержание водорода менее 3 мкг/г, предпочтительно менее 2 мкг/г, а более предпочтительно менее 1 мкг/г.
23. Предмет из биосовместимого сплава драгоценного металла по п.20, причем поверхностный слой предмета из биосовместимого сплава драгоценного металла имеет содержание кислорода менее 30 мкг/г, предпочтительно менее 20 мкг/г, а более предпочтительно менее 10 мкг/г; и содержание водорода менее 3 мкг/г, предпочтительно менее 2 мкг/г, а более предпочтительно менее 1 мкг/г.